КЕРАМИЧЕСКАЯ МАССА ДЛЯ ИЗГОТОВЛЕНИЯ ОБЛИЦОВОЧНОЙ ПЛИТКИ
CERAMIC PASTE FOR FACING TILE MANUFACTURING

Изобретение относится к составам керамических масс, которые могут быть использованы для изготовления облицовочной плитки.
Известна керамическая масса, содержащая, мас. %: глину (каолин 70,0-73,0; бентонит 3,0-5,0; лесс 4,0-5,0); плиточный бой 6,0-12,0; фосфорит 8,0-14,0 [1].
Задача изобретения состоит в снижении температуры обжига изделий из керамической массы.
Технический результат достигается тем, что керамическая масса для изготовления облицовочной плитки, включающая глину, плиточный бой, фосфорит, дополнительно включает кварцевый песок и пегматит, причем компоненты находятся при следующем соотношении, мас. %: глина красножгущаяся 63,9-66,0; плиточный бой 0,1-1,0; фосфорит 10,0-13,0; кварцевый песок 10,0-13,0; пегматит 10,0-13,0.
В таблице приведены составы керамической массы для изготовления облицовочной плитки.
2
2
3
2
3
3
Для приготовления керамической массы могут быть использованы любые качественные красножгущиеся глины, например глина Мало-Ступкинского месторождения, характеризующаяся следующим химическим составом, мас. %: SiO 52,0-75,1; AlO12,67-21,94; FeO 2,7-6,44; СаО 1,76-7,07; MgO 1,08-5,42; SO0,87.
Компоненты дозируют в требуемых количествах, по отдельности размалывают до порошкообразного состояния, смешивают и готовят керамическую массу с влажностью 20-25%, из которой пластическим способом формуют облицовочные плитки. Возможно декорирование поверхности высушенной плитки цветными ангобами. Изделия сушат до влажности не более 6% и при температуре 980-1020°C проводят обжиг. Затем поверхность плиток покрывают слоем прозрачной (если нанесен ангоб) или глушеной глазури и при температуре 800-900°C проводят второй обжиг.
Источник информации
1. SU 1542933, С04В 33/00, 1990.